ЭЛЕКТРОПРОВОДЯЩИЙ МАТЕРИАЛ ДЛЯ НАНЕСЕНИЯ ПОД НЕПРОВОДЯЩИМ ГИДРОИЗОЛЯЦИОННЫМ СЛОЕМ

1. Электропроводящий материал (1) для нанесения под непроводящим гидроизоляционным слоем, содержащий нетканый полимерный слой (2) из ПЭТФ (полиэтилентерефталат) или ПП (полипропилен) и покрытие (3) с проводящими частицами, состоящее из электропроводящих углеродных и/или металлических частиц (4) в диапазоне от 0,1 до 20 микрометров, предпочтительно от 0,2 до 5 микрометров, и акрилового связующего (5), при этом
волокна нетканого полимерного слоя из ПЭТФ или ПП характеризуются величиной в диапазоне от 0,9 дтекс до 16,0 дтекс, предпочтительно от 1,7 дтекс до 6,0 дтекс, и
электропроводящие углеродные и/или металлические частицы (4) внутри акрилового связующего (5) покрывают всю поверхность полимерного слоя (2) в таком количестве, что сопротивление покрытия (3) с проводящими частицами составляет 1000 Ом/кв.м. или менее.
2. Электропроводящий материал (1) по п. 1, в котором акриловое связующее (5) окружает электропроводящие углеродные и/или металлические частицы (4), и электропроводящие углеродные и/или металлические частицы (4) равномерно покрывают всю поверхность полимерного слоя (2).
3. Электропроводящий материал (1) по п. 1 или 2, в котором металлические частицы (4) представляют собой металлические частицы, выбранные из группы металлов, содержащих алюминий, медь, алиминиево-медный сплав, серебро, золото, олово, хром, железо, молибден, ниобий, никель, хромо-никелевый сплав, палладий, платину, кремний, тантал, титан и нержавеющую сталь.
4. Электропроводящий материал (1) по п. 1 или 2, в котором электропроводящие углеродные частицы (4) выбраны из группы электропроводящих углеродов, включающих технический углерод, графит и углеродные нанотрубки.
5. Электропроводящий материал (1) по п. 2, в котором нетканый полимерный слой (2) из ПЭТФ или ПП имеет покрытие (3) с проводящими частицами, нанесенное таким образом, что обеспечена возможность расположения указанного покрытия (3) на одной или обеих сторонах полимерного слоя (2) или проникновения его в полимерный слой (2).
6. Электропроводящий материал (1) по п. 1, в котором указанный материал (1) соединен с гидроизоляционным листовым материалом (10) из ПВХ (поливинилхлорид).
7. Электропроводящий материал (1) по п. 1, в котором количество покрытия (3) с проводящими частицами в вес. % на полимерном нетканом слое находится в диапазоне от 1% до 50%, предпочтительно от 10% до 40%, более предпочтительно от 15% до 30%.
8. Способ изготовления электропроводящего материала (1) по любому из пп. 1-7, включающий следующие этапы:
a) обеспечение нетканого полимерного слоя (2) из ПЭТФ или ПП;
b) обеспечение покрытия (3) с проводящими частицами, состоящего из электропроводящих углеродных или металлических частиц (4) в диапазоне от 0,2 до 20 микрометров, предпочтительно от 0,2 до 5 микрометров, и акрилового связующего (5); и
c) нанесение на нетканый полимерный слой (2) из ПЭТФ или ПП покрытия (3) с проводящими частицами.
9. Способ по п. 8, в котором нанесение на нетканый полимерный слой (2) из ПЭТФ (полиэтилентерефталат) или ПП (полипропилен) покрытия выполняют с помощью технологического процесса, который выбран из следующей группы технологических процессов: прямое нанесение покрытия; нанесение покрытия в виде пены; прокатка; перенос; распыление; нанесение покрытия с помощью ротационного трафарета; покрытие поливом или с использованием щелевой экструзионной головки или погружение, предпочтительно с помощью прямого нанесения покрытия или нанесения покрытия в виде пены.